(57)【要約】【課題】従来の炭酸ガスを溶解した水溶液は人体に塗布した場合に血行促進効果があり、化粧料やパック用ジェルとして用いられている。しかしながら水溶液中の炭酸ガスは容易に空気中に逃散するため人体に塗布した場合、血行促進効果が不十分であった。【解決手段】炭酸ガス経皮吸収シート状物において、シートの構造を炭酸ガスを加圧溶解した水性組成物を含浸させる繊維集合体層とガスのバリアー性を有するフイルム層からなる複合シート構造を開発した。この、炭酸ガス経皮吸収用シート状物は人体の局部に貼って使用した場合、炭酸ガスが効果的に皮膚側に供給され、血行促進の目安である血流量値が増加した。本発明のシート状物は美容用のフェースパックや患部の治癒用に有用に用いられることが期待される。【特許請求の範囲】
【請求項１】
繊維集合体層とフイルム層が熱融着されてなる複合シートであって、該複合シートの繊維集合体層に炭酸ガスを加圧溶解した水性組成物が含浸されてなる炭酸ガス経皮吸収用シート状物。
【請求項２】
複合シートの炭酸ガス透過速度が０．０５ｍｌ／ｃｍ２・ｍｉｎ・０．１ＭＰａ以下であることを特徴とする請求項１の炭酸ガス経皮吸収用シート状物。
【請求項３】
不織布層とフイルム層が熱融着されてなる複合シートであって、前記フイルム層の厚みが１μ以上２０μ以下であり、該複合シートの不織布層に炭酸ガスを加圧溶解した水性組成物が含浸されてなるフェースパック。
【請求項４】
複合シートの炭酸ガス透過速度が０．０５ｍｌ／ｃｍ２・ｍｉｎ・０．１ＭＰａ以下であることを特徴とする請求項３のフェースパック。
【請求項５】
水性組成物がジェル又はゲル状物であることを特徴とする請求項１の炭酸ガス経皮吸収用シート状物。
【請求項６】
複合シートの炭酸ガス透過速度が０．０５ｍｌ／ｃｍ２・ｍｉｎ・０．１ＭＰａ以下であることを特徴とする請求項５の炭酸ガス経皮吸収用シート状物。
【発明の詳細な説明】
【０００１】
【発明が属する技術分野】
本発明は炭酸ガスの経皮吸収による血行促進効果を利用した顔の美容に用いるフェースパックや人体の局部に貼って疲労回復や血行不良に起因する患部を治癒するために使用するパック剤に関する。
【０００２】
【従来の技術】
炭酸ガスは経皮吸収により血行を促進する作用があるため炭酸ガスを溶解した水溶液は炭酸泉や人工炭酸泉として広く知られている。最近はこの効果を利用して炭酸ガスを含む化粧水やジェルが開発されている。例えば炭酸ガスを０．１〜０．５ｗｔ％溶解した水溶液を耐圧容器に密閉した化粧料が報告されている（特許文献１参照）。また、水と増粘剤でジェル状物を作成し、その中に炭酸塩と酸を混合して炭酸ガスを発生させ炭酸ガスの泡を含む美容用のジェルが報告されている（特許文献２参照）。また、炭酸ガスのシップ剤も報告されており、炭酸塩と有機酸を布に担持させて使用時に水を含ませた布をその上に被せて炭酸ガスを発生させてそれを人体の局部に貼って用いる技術が公開されている（特許文献３参照）。
【０００３】
【特許文献１】
特開昭５９−１４１５１２号公報（第１頁）
【特許文献２】
特開２０００−３１９１８７号公報（第２頁）
【特許文献３】
特開昭６２−２８６９２２号公報（第１−２頁、第１−３図）
【０００４】
【発明が解決しようとする課題】
本発明者らは先に高濃度の炭酸ガスを溶解した化粧水やゲルを発明して報告した（特願２００１−２４８８４２）。これらは各種美容成分や薬効成分を含む水溶液（本明細書では特に断りがない場合は流動性のないゲルも含めて水溶液として記載する）に炭酸ガスを加圧溶解したものであるが、顔面等の人体の部位にそのまま塗ったりあるいは不織布に含浸して被せると確かにその部位の血行が促進されることが明らかになったが、その血行促進効果は十分ではなかった。本発明者らはこれらの化粧水、ジェルあるいはゲルに溶解した炭酸ガスを効率よく皮膚面に経皮吸収させ、血行促進効果を最大限に達成させることを課題として検討を行なった。
【０００５】
【課題を解決するための手段】
本発明者らは人体に接触した炭酸ガスを含む水溶液の炭酸ガスが空気中に逃散するのを防ぐバリアー層を設けることで水溶液中の炭酸ガスを効率的に皮膚面へ供給できることを発見して本発明を完成させた。即ち本発明は繊維集合体層とフイルム層が熱融着されてなる複合シートであって、該複合シートの繊維集合体層に炭酸ガスを加圧溶解した水性組成物が含浸されてなる炭酸ガス経皮吸収用シート状物である。また、本発明は不織布層とフイルム層が熱融着されてなる複合シートであって、前記フイルム層の厚みが１μ以上２０μ以下であり、該複合シートの不織布層に炭酸ガスを加圧溶解した水性組成物が含浸されてなるフェースパックである。これらの発明において複合シートの炭酸ガスの透過速度は０．０５ｍｌ／ｃｍ２・ｍｉｎ・０．１ＭＰａ以下であることが好ましい。
【０００６】
【発明の実施の形態】
本発明の複合シートに用いられる繊維集合体層とは繊維から構成されるシート状物であり、不織布や織物、編物あるいは起毛処理をした布等が例示される。人体の局部に貼って使用するためその部位によって繊維集合体の構造や厚みは適宜選択される。フェースパックのような顔面全体に適用する場合は顔の曲面に適切にフィットするものが良く不織布が好ましい。また厚みも比較的薄いものが良く目付けで２０〜１００ｇ／ｍ２のものが好ましい。一方、腕や腰などの顔以外の部位では不織布では比較的厚めのものやネル状の布が強度があり好ましい。繊維集合体層の厚みは含浸させる炭酸ガスを溶解した水性組成物の液量にも関係するので血行促進効果を強く求められる患部の治癒用途には数ミリの比較的厚いものを用いるのが好ましい。
【０００７】
複合シートを形成するフイルム層は炭酸ガスの透過に対するバリアー層の役目を果たすため炭酸ガス透過係数の低い高分子からなる材料を用いるのが好ましい。これらの材料としてはポリ塩化ビニリデン、ポリエチレンテレフタレート（ＰＥＴ）などが好ましい材料である。ガスの透過速度はフイルムの厚みに比例して小さくなるので、透過係数の比較的大きな材料でもフイルムの厚みを大きくすれば良いが、フェースパックのような曲面へのフィット性が要求される用途では薄いものが好ましい。本発明者らの検討によればフェースパック用には材料の弾性率によっても変化するが１μ以上２０μ以下のフイルムを不織布に複合化した複合シートが顔面へのフィティングがよく好ましいことが明らかとなった。
【０００８】
また、複合シートの状態での炭酸ガスの透過速度が２５℃で測定して０．０５ｍｌ／ｃｍ２・ｍｉｎ・０．１ＭＰａ以下、即ち０．１ＭＰａの炭酸ガスの圧力差を複合シートの両側に与えた場合、１ｃｍ２の複合シート面積あたり１分間に透過する炭酸ガスの量が標準状態での容積で０．０５ｍｌ以下が好ましく、さらに好ましくは０．０２ｍｌ／ｃｍ２・ｍｉｎ・０．１ＭＰａ以下であるものが、人体の局部に貼っている時間、繊維集合体層の水性組成物に溶解している炭酸ガスが空気中へ逃散するのを防ぎ、皮膚へ効果的に経皮吸収させることが出来る。
【０００９】
本発明の複合シートは上述の繊維集合体層や不織布層とフイルム層が熱融着されていることが必要である。熱融着は複合化において接着剤等の一切の薬剤を使用しないため人体の局部へ貼るためには安全であると同時にその工程が簡略できるためである。  熱融着させるためにはフイルムが熱で軟化する必要がありポリエチレンやポリプロピレンなどのポリオレフィン系フイルムが比較的低温で軟化するので好ましい。
繊維集合体層や不織布とフイルムの熱融着は例えば不織布とフイルムを重ねてフイルム面を加熱された熱ローラー上に通過させることにより、あるいは１本の加熱ローラーを含むニップロ−ラー間を通過させることにより容易に行なうことが出来る。熱ローラーの温度とフイルムのローラー接触時間を調整することによりピンホール等の欠陥の無い複合シートを連続して作成することが出来る。ローラーの温度が高すぎたり、接触時間が長いとフイルムが溶融してピンホールが発生し易い。ピンホールの発生は炭酸ガスの透過速度を著しく増大させるため注意が必要であり、複合シートの炭酸ガス透過速度が０．０５ｍｌ／ｃｍ２・ｍｉｎ・０．１ＭＰａ以下であることがそれが発生していない一つの目安でもある。フェースパック用の複合シートとするためにはこれらの複合シートを顔面形状にカッターで切り抜くことで最終的に仕上げることが出来る。
【００１０】
本発明の水性組成物とは水を主成分とする水溶液、乳化分散液、ジェル状物、ゲル状物など広い範囲のものである。水溶液や乳化分散液は保湿成分、薬効成分、各種のエキス成分、オイル成分等を含む比較的粘度の低い液体で化粧水、美容液、乳液などである。また、ジェル状物は水溶性高分子を増粘剤として含む粘度の高い水溶液であり、ゲル状物は水溶性高分子が３次元網目構造を取り流動性を失った構造を示すものである。これらのジェルやゲルには上述の水溶液と同様に各種の成分を含ませることが出来る。これらの水性組成物に炭酸ガスを溶解させる方法は炭酸水素ナトリウムなどの炭酸塩とクエン酸などの有機酸を水性組成物に溶解して化学反応により炭酸ガスを発生させて溶解させる方法と直接水性組成物に炭酸ガスを加圧して溶解させる方法があるが本発明では後者の方法を採用する。
【００１１】
直接炭酸ガスを加圧して溶解する方法は化学反応で発生する不純物が無いので敏感な人体の肌に適用する場合好ましい方法である。特に血行不良で治癒を必要とする床ずれ患部やアトピー性皮膚炎などの敏感な部位には不純物の混合は避ける必要があり、本発明の炭酸ガスを加圧溶解した水性組成物が好ましい。ゲル状物やジェル状物への炭酸ガスの加圧溶解方法は粘度の低い状態で水性組成物に炭酸ガスを加圧溶解してその後溶解している高分子の物性を変化させることで増粘あるいはゲル化させることで可能である。
【００１２】
水性組成物へ溶解させる炭酸ガスの濃度は高濃度ほど好ましいが血行促進効果の面から３００ｐｐｍ以上、好ましくは５００ｐｐｍ以上であり上限は５０００ｐｐｍ程度である。
複合シートの繊維集合体層や不織布層への炭酸ガスを含む水性組成物の含浸方法は例えば複合シートの繊維集合体層を上面として適切なコーティング装置を用いて水性組成物をその上にコーティングすることで行なうことが出来る。このコーティング法は水性組成物の粘度が比較的大きいジェルやゲル前駆体液（ゲル化を起こす前の流動性のある液）が水性組成物の場合に適している。化粧水のような粘度の低い水性組成物の場合は予め成形した複合シートと炭酸ガスを溶解した化粧水を、例えばアルミラミネート製フイルムからなる袋に入れて密閉することで化粧水が容易に繊維集合体層である不織布に含浸される。そして使用時に密閉袋を開封して使用すれば高濃度の炭酸ガスが保持されたフェースパックが使用できる。以下に実施例を援用して本発明をさらに詳しく説明する。なお、本発明の技術範囲はこれらの実施例に限定されるものではない。
【００１３】
実施例１
市販の再生セルロース繊維からなる目付け５０ｇ／ｍ２の不織布と厚みが１２μの低密度ポリエチレンフイルムを用いて複合シートを作成した。複合化はニップロ−ラー方式で加熱ローラー面がフイルムと接触するようにして不織布とフイルムを重ねてニップロ−ラーを通過させた。不織布とフイルムはその界面において均一に熱融着されていることを複合シートの断面の顕微鏡観察より確認できた。この複合シートの炭酸ガスの２５℃での透過速度をガス透過率測定装置で測定したところ０．０２ｍｌ／ｃｍ２・ｍｉｎ・０．１ＭＰａであった。次にこの複合シートをフェースパックに用いるため鋏みで顔面形状に裁断してフェースパック用複合シートを形成した。
グリセリン、トレハロース、Ｌ−セリン、ヒアルロン酸、ヒノキチオールを含む水溶液を調整して加圧容器に入れて０．２ＭＰａの炭酸ガスを炭酸ガスボンベより供給して水溶液を攪拌しながら炭酸ガスを溶解させた。この炭酸ガスを溶解した化粧水の粘度は７５ｍＰａ・ｓ（２５℃）であり、含まれる炭酸ガスの量をガスクロマトグラフで測定したところ１５００ｐｐｍの炭酸ガスが溶解していた。この炭酸ガスを溶解した化粧水２０ｍｌと上述のフェースパック用複合シートをアルミラミネート製袋に入れてヒートシーラーで開口部を密閉した。使用時に前記袋を鋏みで開封し化粧水が含浸された不織布側を女性のモデルの顔面に１０分間貼り、空気側がフイルム面になるようにして美容を行なった。１０分後に複合シートを剥がして額部の血流量をレーザードップラー血流量測定装置（Ｉｎｔｅｇｒａｌ  Ｃｏｒｐｏｒａｔｉｏｎ  提供  ＰＩＭ２）で測定したところ血流量の大きさを表す検出器の電圧値は測定部位の平均値で２．２５Ｖの値であった。
【００１４】
比較例１
実施例１と同じ不織布を用いて不織布のみで同様にしてフェースパック用シートを形成した。なお、不織布だけの炭酸ガスの透過速度は１０ｍｌ／ｃｍ２・ｍｉｎ・０．１ＭＰａ以上であった。このシートと実施例１で調整した炭酸ガスを溶解した化粧水を同様にアルミラミネート製袋に入れてヒートシーラーで開口部を密閉した。実施例１のフェースパック実験を行なったと同じモデルに実施例１の実験が終了後３０分経過してから実施例１と同様にして袋を開封して１０分間パック実験を行い同様にして血流量の測定を行なった。その結果、血流量の電圧値は１．５８Ｖであった。
【００１５】
実施例２
厚みが４μのポリエチレンテレフタレート（ＰＥＴ）フイルムに目付けが３００ｇ／ｍ２、厚みが約３ｍｍのポリプロピレン繊維からなる不織布を実施例１と同様のニップロ−ラーを用いて熱融着させた。但しＰＥＴの軟化温度はポリエチレンより高いためローラーの温度を高めに設定した。この複合シートの炭酸ガスの透過速度は０．００３ｍｌ／ｃｍ２・ｍｉｎ・０．１ＭＰａであった。
キサンタンガム、グリセリン、硫酸ナトリウム、ヒノキチオールを含む水溶液を調整して７０℃に加温した。この温水溶液にメチルセルロースの粉末を分散させた。この分散液を２５℃まで冷却してその粘度を測定すると３．５ｄＰａ・ｓであった。この分散液に実施例１と同じ方法で炭酸ガスを加圧溶解させた。但し、炭酸ガスの圧力は０．３ＭＰａにして加圧溶解した。分散液の一部をＰＥＴボトルに移液して密閉し５℃の冷蔵庫で１夜冷却した。冷却後の分散液はメチルセルロースの溶解が完了して２５℃の粘度が１４５ｄＰａ・ｓのジェル状物であった。このジェルを精製水で１０倍に稀釈溶解して実施例１と同様に炭酸ガスの濃度を測定すると元のジェルには２０００ｐｐｍの炭酸ガスが溶解していた。
炭酸ガスの溶解した分散液を上述の複合シートの不織布面にコーティングしてそれをアルミラミネート製袋に入れてヒートシーラーで開口部を密閉して５℃の冷蔵庫に保管した。使用時に袋を開封したところ不織布面に炭酸ガスを溶解したジェルが均一に浸透していた。この炭酸ガス経皮吸収用シートを１．５ｘ４ｃｍの大きさに鋏みで切断して内腕に１０分間貼って実施例１と同様にして血行促進効果を調べた。血流量の電圧値は１．９５Ｖであった。
【００１６】
比較例２
実施例２と同様の実験を行なった。但しこの比較例では実施例の複合シートの代わりに不織布だけを用いた。この不織布だけの炭酸ガスの透過速度は１０ｍｌ／ｃｍ２・ｍｉｎ・０．１ＭＰａ以上であった。血流量の測定は実施例２と同じモデルの同じ人体の部位に実施例２が終了後３０分経過して測定を行なった。血流量値は１．３１Ｖであった。
【００１７】
実施例３
厚みが約２ｍｍの表面が起毛したネル状の布に実施例１で用いたポリエチレンフイルムを実施例１と同様にして熱融着させて複合シートを作成した。この複合シートの炭酸ガスの透過速度は０．０３ｍｌ／ｃｍ２・ｍｉｎ・０．１ＭＰａであった。
【００１８】
寒天、メチルセルロースの混合溶液を調整した。この溶液は２５℃では粘度が３ｄＰａ・ｓを示す溶液であるが１５℃ではゲル化を起こして流動性を示さなくなるものであった。２５℃で実施例２と同じ方法で炭酸ガスを加圧溶解させた。溶解した炭酸ガスの濃度は２０００ｐｐｍであった。炭酸ガスを溶解させた水溶液を上述の複合シートの起毛面にコーティングして実施例２と同様にアルミラミネート製袋に入れて密閉後冷蔵庫に保管した。使用前に開封してこの炭酸ガス経皮吸収用シートを調べると起毛面にはゲル化した組成物が均一に含浸付着していた。このシートを実施例２と同様にして内腕の血流量値を調べると１．８０Ｖであった。
【００１９】
比較例３
実施例１と同様にして複合シートを作成した。但し、この比較例ではポリエチレンフイルムの厚みが５μの薄いフイルムを使用した。複合シートの炭酸ガスの透過速度を測定すると１．５ｍｌ／ｃｍ２・ｍｉｎ・０．１ＭＰａであった。顕微鏡でフイルム面並びに不織布とフイルムの界面を観察すると小さなピンホールがフイルム面に多数空いていることが解った。この複合シートを用いて実施例１と同様にして化粧水を含浸させてモデルにパックさせ額の血流量を調べたところ電圧値で１．８５Ｖであった。
【００２０】
比較例４
実施例１と同様にして複合シートを作成した。但し、この比較例ではポリエチレンフイルムの厚みを２５μの厚いフイルムを使用した。この複合シートの炭酸ガス透過速度は０．０１ｍｌ／ｃｍ２・ｍｉｎ・０．１ＭＰａであった。この複合シートを用いてフェースパックシートを成形して、実施例１と同様の化粧水を不織布に含浸させて女性のモデルの顔面に貼って使用したがフェースパックの柔軟性が欠しく、顔面に綺麗にフィットしなかった。
【００２１】
【発明の効果】
炭酸ガス経皮吸収用シート状物において、複合シートの片面に炭酸ガスの透過拡散を防止するガスバリアー性フイルムを用いることにより、シートの片面にある繊維集合体層に含浸された水溶液中の炭酸ガスが効果的に皮膚面に供給され血行促進を著しく改善することが出来た。また、複合シートを熱融着法で作成することにより人体に安全でかつ工程が簡単なシートが製造できた。